(57)【要約】  エンジンバルブの軸側中空部に、一定量の均一組織の金属ナトリウムを充填する。溶融金属ナトリウムを、エンジンバルブ(７６)の軸側中空部(７７)の内径より大径であるシリンダ(５７)に注入して、棒状の金属ナトリウム(６９)を生成させ、この棒状金属ナトリウム(６９)を、細径のノズル(７８)を通して、前記エンジンバルブ(７６)の軸側中空部(７７)に充填し封入する。
2017130376.tif 000002
【特許請求の範囲】
【請求項１】
中空エンジンバルブの中空部に金属ナトリウムを充填する方法において、
溶融金属ナトリウムを、前記エンジンバルブの中空部の内径より大径であるシリンダ内に注入し、当該シリンダ内に実質的に均一な組織を有する棒状の金属ナトリウムを生成させ、
この棒状金属ナトリウムの均一組織を維持しながら、当該金属ナトリウムを、細径のノズル状ダイスを通して、前記エンジンバルブの中空部に挿入し切断し封入することを特徴とする金属ナトリウムの充填方法。
【請求項２】
溶融金属ナトリウムのシリンダ内への注入を、シリンダ内の金属ナトリウムの界面を半固化状態に維持しながら行うようにした請求項１に記載の金属ナトリウムの充填方法。
【請求項３】
溶融金属ナトリウムを、滴下によりシリンダ内に注入するようにした請求項１又は２に記載の金属ナトリウムの充填方法。
【請求項４】
前記シリンダの内径が、２０ｍｍ〜５０ｍｍであり、当該シリンダに、温度 １８０℃〜２５０℃の溶融金属ナトリウムを１５０ｇ／分〜３００ｇ／分の速度で注入するようにした請求項１から３までのいずれか１項に記載の金属ナトリウムの充填方法。
【請求項５】
有機溶媒を含有する金属ナトリウムを精製し、精製した金属ナトリウムを中空エンジンバルブの中空部に充填する方法において、
当該金属ナトリウムを密閉した溶融タンクに収容し、減圧下、当該溶融タンクを加熱することにより、前記金属ナトリウムに付着した前記有機溶媒を気化させ除去し、
当該溶融金属ナトリウムを、前記エンジンバルブの中空部の内径より大径であるシリンダに注入して、当該シリンダ内に均一組織を有する棒状の金属ナトリウムを生成させ、
この棒状金属ナトリウムの均一組織を維持しながら、当該金属ナトリウムを、細径のノズル状ダイスを通して、前記エンジンバルブの中空部に挿入し切断し封入することを特徴とする金属ナトリウムの精製及び充填方法。
【発明の詳細な説明】
【技術分野】
【０００１】
本発明は、内燃機関に用いられる中空エンジンバルブへの金属ナトリウムの充填方法に関する。
【背景技術】
【０００２】
自動車用エンジンなどの内燃機関に用いられるエンジンバルブ、特に排気バルブは、高温に曝されるため、中空としたエンジンバルブの軸部内に金属ナトリウムを封入している。封入される金属ナトリウムは常温では固体であるが、
融点は約９８℃であり、比較的低温で液化する。そのためエンジンが始動しバルブが暖まると液状になり、バルブの上下動により軸部内でシェイクされて、燃焼室からバルブの傘部に伝達された熱が軸部を熱伝導して、軸部と接触しているバルブガイドを介してシリンダヘッドのウォータージャケットに放熱される。これによって燃焼室とエンジンバルブの過熱を防止している。しかも封入された金属ナトリウムは、比重が０．９７と水よりも軽いため、金属ナトリウムをバルブの軸部に充填することにより、バルブ全体の軽量化にも寄与できる。【０００３】
金属ナトリウムは還元作用が強く、水を還元して水素を発生させ、自身は水酸化ナトリウムになる。従って、このような酸化作用を受けることなく、長期安定化を図るために、金属ナトリウムは石油や流動パラフィン（比較的長鎖の飽和炭化水素の混合物で、数百度の沸点を有する）などの有機溶媒に浸漬し、水や空気との接触を断った状態で保存される。更に石油や流動パラフィンは比重が金属ナトリウムより小さく、金属ナトリウムがこれらの溶媒表面に浮き上がることがなく、確実に水や空気から遮断される。【０００４】
このような有機溶媒中に保存された金属ナトリウムを前記したエンジンバルブの軸部に充填するためには、有機溶媒に浸漬されたバルク状の金属ナトリウムを取り出し、それを溶融し、溶融した金属ナトリウムをエンジンバルブの軸部に流し込み、その後、冷却するか（特許文献１）、あるいは溶融金属ナトリウムを炭化水素系液に線状に吐出して棒状に固化させた後に、これをエンジンバルブの中空部内に挿入して、金属ナトリウムを封入している（特許文献２の図２及び図４参照）。
【先行技術文献】
【特許文献】
【０００５】
【特許文献１】特開２０１２−１３６９７８号公報
【特許文献２】特開２０１１−１７９３２７号公報
【発明の概要】
【発明が解決しようとする課題】
【０００６】
通常、エンジンバルブへの溶融金属ナトリウムの充填は、多数の、例えば数百個のエンジンバルブの軸部内に一定量の充填を連続的に行い、短時間で充填を完了することが非常に望ましい。しかし、市販のバルク状の金属ナトリウムを溶かして、内径が約２〜４ｍｍの前記軸部内に一定量を充填することは、従来技術では行うことができなかった。【０００７】
つまり、特許文献１に図示された例（図４）では、金属Ｎａ定量タンク１６に収容された溶融金属ナトリウムを、その下端部がエンジンバルブ１１内に位置する供給管を通して、前記エンジンバルブ内に供給することが開示されているが、金属ナトリウムが充填されるエンジンバルブの中空軸部は細長い中空部（直径約２〜４ｍｍ）であり、この細長い中空部に、更に小径の金属ナトリウム供給管を挿入してその微小径の供給管を通して、中空エンジンバルブの軸部に供給しようとしても、供給管側は溶融しているとはいえ、溶融金属ナトリウムが固化しないで注入できるように中空エンジンバルブを金属ナトリウムの融点以上に予熱すれば金属ナトリウムは固化しないで注入できるが、金属ナトリウムは温度が高くなればなる程酸化しやすくなるので、出来るだけ中空エンジンバルブを金属ナトリウムの融点以下にせざるを得ず、この場合金属ナトリウムを目詰まりさせることなく前記微小径の供給管を通過させることが困難である。しかも供給した金属ナトリウムの体積に相当する空気を外部に取り出さなければ、金属ナトリウムが酸化してしまうので円滑な充填は行えない。【０００８】
更に、特許文献２の方法では、溶融金属ナトリウムを炭化水素系液に線状に吐出して棒状に固化する工程を有するが、一旦細径の棒状に成型し固化した金属ナトリウムをそのまま細径のエンジンバルブに挿入し充填することは、柔らかく曲がりやすい金属ナトリウムでは非常に困難である。【０００９】
更に一定量充填を実現するためには、中空エンジンバルブ内への充填金属ナトリウムは、指向性固化を行って、巣のない均一組織とすることが好ましい。つまり全体的に同時期に固化させるのではなく、一定方向に順次固化させるのが望ましい。一般に溶融物が固化する際に体積収縮するため、全外周部から固化させると、中心部ほど固化収縮による固化対象物が不足して、空隙（巣）が発生しやすく、場合によっては空隙（巣）に空気を巻き込んでしまう事になる。指向性固化を行うことにより、このような事態を回避できる。【００１０】
例えば細径のノズルを通して、空隙等の欠陥を有する金属ナトリウムがエンジンバルブの中空部へ充填されてしまうと、第１に特定体積の金属ナトリウムの重量が一定せず、従って、中空部内への充填重量にばらつきが生じるという欠点が生じ、第２に、供給される溶融金属ナトリウム内に液相と空隙があると、円滑な充填が困難になるという欠点が生じる。【００１１】
本発明は、このように一定量の金属ナトリウムを、望ましくは連続的かつ円滑にエンジンバルブに充填できなかった従来技術の欠点を解消し、簡単かつ確実に一定量の金属ナトリウムをエンジンバルブの中空部に充填できる方法を提供することを目的とする。
【課題を解決するための手段】
【００１２】
前記目的を達成するために、第１発明（請求項１）に係る金属ナトリウムの充填方法は、中空エンジンバルブの中空部に金属ナトリウムを充填する方法において、溶融金属ナトリウムを、前記エンジンバルブの中空部の内径より大径であるシリンダ内に注入し、当該シリンダ内に実質的に均一な組織を有する棒状の固化した金属ナトリウムを生成させ、この棒状金属ナトリウムの均一組織を維持しながら、押し出し機構を用いて当該金属ナトリウムを、細径のノズル状ダイスを通して、前記エンジンバルブの中空部に挿入し、切断して充填し封入する。【００１３】
（作用）第１発明では、まずエンジンバルブの中空部の内径より大径であるシリンダに、溶融金属ナトリウムを、指向性固化を起こさせるように注入する。例えば、溶融金属ナトリウムの液滴を、時間的な間隔を十分に取って滴下させると、滴下された第１の金属ナトリウムの溶融滴下物が、シリンダ内で十分に冷却固化して固体金属ナトリウムとなった後に、第２の溶融滴下物が、前記固化した金属ナトリウムの上面に接触すると、前記金属ナトリウムが既に固化しているため、固相である固化金属ナトリウムと、液相である第２の溶融滴下物が接触することになるがすぐに固まるので融合せず、第２の溶融滴下物の固化後も、両相界面間に組織に境目が生じるという不連続性が生じる。この境目は融合していないので剥離しやすい。【００１４】
一方、第１の溶融滴下物である金属ナトリウムがシリンダ内に未固化の状態で存在し、第２の溶融滴下物が前記未固化金属ナトリウム上に滴下されると、滴下物の当たる液面から空気を吸い込み両者の界面に空隙が形成されやすくなる。これに対し、例えば第１の溶融滴下物の固化が進行しているが完全には固化していない状態、つまり半固化の状態で、シリンダ内の前記半固化金属ナトリウム（第１の溶融滴下物）に第２の溶融滴下物が接触すると、粘性が高くなった半固化金属ナトリウムの半固化表面の動きが悪くなり、第２の溶融滴下物が互いに混じり合わない程度に接触して融合し、両者の金属ナトリウム間に連続性が生じる。これが多数回繰り返されることにより、前記シリンダ内に溶融滴下物である金属ナトリウムの指向性固化物が、棒状で均一な固体金属ナトリウムとして形成される。なお、この半固化状態は、前記シリンダ内に注入される溶融金属ナトリウムが液滴形状だけで注入しなくても、前記液滴凝固速度より若干速い速度で注入され、不連続ができない形態で供給される場合にも生じ、この不連続でない形態も本発明に含まれる。【００１５】
この金属ナトリウムの溶融注入（滴下）は、所定の内径（例えば２０〜４０ｍｍ）を有する前記シリンダ内に注入されるが、この場合の棒状金属ナトリウムは組織が均一であるため、長さが一定であればその重量も一定になる。従って、シリンダ注入前の溶融金属ナトリウムを一定内径の縦長の容器に収容し、多数の位置センサで前記容器内の溶融金属ナトリウムの液面高さを検出し、所定上下長分の溶融金属ナトリウムを前記シリンダに供給するよう設定すると、前記シリンダ内に空隙の無い一定量の金属ナトリウムが形成される。【００１６】
次に、第１発明では、前記シリンダ内の固化した棒状金属ナトリウムを、細径のノズル状ダイスに通して細く押し出して、前記エンジンバルブの中空部（内径は約２〜４ｍｍ）に、線状又はワイヤ状として挿入し切断しかつ封入する。前記シリンダには、例えばその底面を着脱自在のキャップ材で構成し、当該シリンダ内への金属ナトリウムの充填時には、前記キャップ材を装着した状態とし、前記棒状の金属ナトリウムに固化した後には、前記キャップ材を脱離させる。そして、当該キャップ材の代わりに、先細り状としたノズル状ダイスを装着させ、このノズル状ダイスの下方に、金属ナトリウムを挿入し封入するエンジンバルブ中空部を合わせて、ピストン状の押し出し部材で、前記シリンダ内の棒状金属ナトリウムを下方に押し出し、前記ノズル状ダイスに通すことにより、前記中空部の内径に応じた線状又はワイヤ状に細径化し、前記中空部内に必要な長さの線状の金属ナトリウムを挿入し切断し封入する。【００１７】
前記シリンダの内径を前記中空部の内径より大きくしてあるため、当該中空部に封入される金属ナトリウムの体積より、体積の大きい棒状金属ナトリウムを前記シリンダ内に作製でき、この単一個の棒状金属ナトリウムで、比較的多数の、通常は数百個のエンジンバルブの中空部に、前記ノズル状ダイスを通して一定量の金属ナトリウムを挿入し切断し封入することができる。【００１８】
請求項２においては、請求項１に記載の金属ナトリウムの充填方法において、溶融金属ナトリウムのシリンダ内への注入を、シリンダ内の金属ナトリウムの表面を半固化状態に維持しながら行う。【００１９】
（作用）本実施形態では、半固化の状態で、つまり先行する溶融注入物の固化が進行しているが完全には固化していない状態で、シリンダ内の前記半固化金属ナトリウムに引き続く溶融注入物が接触すると、前述の通り、半固化金属ナトリウムの半固化表面と、引き続く溶融注入物が互いに混じり合わない程度に接触して融合し、両者の金属ナトリウム間に空隙が生じることなく、連続性が生じる。【００２０】
請求項３においては、請求項１又は２に記載の金属ナトリウムの充填方法において、溶融金属ナトリウムを、滴下によりシリンダ内に注入するようにする。【００２１】
（作用）本実施形態では、シリンダ内に注入される溶融金属ナトリウムが液滴として供給されて、注入される金属ナトリウムの表面が半固化状態に維持される。【００２２】
請求項４においては、請求項１から３までのいずれか１項に記載の金属ナトリウムの充填方法において、内径が、２０ｍｍ〜５０ｍｍであるシリンダに、温度１８０〜２５０℃の溶融金属ナトリウムを１５０ｇ／分〜３００ｇ／分の速度で注入する。【００２３】
（作用）前記シリンダ内で、溶融金属ナトリウムの指向性固化を実現するためには、シリンダの内径、当該シリンダに供給される金属ナトリウムの温度、及び溶融金属ナトリウムの注入速度のそれぞれを適切な値に設定することが望ましい。前記シリンダの内径を大きくするほど、得られる棒状金属ナトリウムの体積が増えて、単一の棒状金属ナトリウムで、多数のエンジンバルブの中空部に金属ナトリウムを充填できる。しかしシリンダの内径が大きくなると、シリンダ内の内壁近傍と中央付近との金属ナトリウム間の固化条件（温度）に差異が生じ、中央付近が最後に固まって下から上への指向性固化が達成しにくくなる。他のパラメータにも影響されるが、指向性固化を起こすシリンダ内径は、１０ｍｍ〜８０ｍｍであり、２０ｍｍ〜５０ｍｍであることが好ましい。【００２４】
シリンダ内充填時の金属ナトリウムは、最低限溶融状態が確保されていれば良いが、温度が高すぎると固まりにくく、逆に融点に近すぎるとすぐに固まって温度制御が難しいので、温度範囲は、１２０℃〜３００℃とし、１８０℃〜２５０℃が好ましい。【００２５】
シリンダ内へ注入する溶融金属ナトリウムの注入速度は指向性固化を実現するために、重要なパラメータである。前述の通り、注入速度が速すぎると、溶融状態の金属ナトリウムがシリンダ内に存在して、その固化時の体積収縮に起因して空隙が発生しやすくなる。他方、注入速度が遅すぎると、先に注入された溶融金属ナトリウムが固化した後に、引き続き注入される金属ナトリウムが前記固化した金属ナトリウムに接触するため、両者間に融合しない境界面で不連続性が生じ、多数の層が形成されることがある。【００２６】
本発明では、通常充填操作は不活性ガス雰囲気下で行われるが、若干量の空気が存在する可能性があり、その場合に、単一層のうち、不活性ガス雰囲気に接触する箇所が酸化されて酸化ナトリウムが生じ、酸化ナトリウムが生じない部分は金属ナトリウムのまま存在する。前記酸化ナトリウムは比較的硬く変形しにくいのに対し、前記金属ナトリウムは比較的軟らかく変形しやすい。このような酸化ナトリウムと金属ナトリウムから成る多数の層の積層物をノズル状ダイスから押し出し通過させると、硬い酸化ナトリウムは抵抗が大きいためノズル状ダイスを通りにくく、軟らかい金属ナトリウムは容易にノズル状ダイスを通り抜ける。そのため層状組織を有するナトリウムがノズル状ダイスを通過する際に抵抗の大小に起因して円滑な挿入切断が行いにくくなるおそれがある。他のパラメータにも影響されるが、指向性固化を起こさせて空隙形成を回避し、更に好ましくは層状組織の形成を回避するために、溶融金属ナトリウムの注入速度は、５０ｇ／分〜５００ｇ／分とし、１５０ｇ／分〜３００ｇ／分が好ましい。【００２７】
第２発明（請求項５）では、有機溶媒を含有する金属ナトリウムを精製し、精製した金属ナトリウムを中空エンジンバルブの中空部に充填する方法において、当該金属ナトリウムを密閉した溶融タンクに収容し、減圧下、当該溶融タンクを加熱することにより、前記金属ナトリウムに付着した前記有機溶媒を気化させ除去し、当該溶融金属ナトリウムを、前記エンジンバルブの中空部の内径より大径であるシリンダに注入して、当該シリンダ内に均一組織を有する棒状の金属ナトリウムを生成させ、この棒状金属ナトリウムの均一組織を維持しながら、当該金属ナトリウムを、細径のノズル状ダイスを通して、前記エンジンバルブの中空部に挿入し切断し封入する。【００２８】
第２発明では、第１発明と実質的に同一である充填に先立って、使用する金属ナトリウムの精製を行い、エンジンバルブの中空部に充填される金属ナトリウムの純度を更に高くする。前述の通り、金属ナトリウムは石油や流動パラフィンなどの有機溶媒に浸漬し、水や空気との接触を断った状態で保存される。【００２９】
有機溶媒から取り出した金属ナトリウムには、その表面に石油や流動パラフィンが付着している。この金属ナトリウムをエンジンバルブの中空部に充填して使用する場合には、充填に先立って前記これらの有機溶媒を除去して金属ナトリウムの純度を高めることが望ましく、従来は表面から拭き取った後に使用している。【００３０】
しかし、市販の金属ナトリウムの表面にはひび割れが生じていることがある。このひび割れのまま溶融して液体の金属ナトリウムとすると、石油や流動パラフィン等の不純物混入などの不都合が生じるため、更に体積に基づいて金属ナトリウム量の定量を行う際に誤差が生じるため、従来は、前記ひび割れの周囲を削り取ってから溶融し使用している。このように従来は、金属ナトリウムの表面状態を個別に検査して、表面状態が良好なものは、流動パラフィン等の拭き取り後に、ひび割れが生じているものは、表面を比較的厚く削り取った後に、それぞれ溶融し、精製している。しかしこの手法では、各金属ナトリウムインゴットごとに検査が必要でかつ不良品表面を削り取るという手間の掛かる作業が必要となるとともに、削り取った金属ナトリウムの屑が歩留りを落としているという欠点がある。【００３１】
第２発明では、金属ナトリウムの前記シリンダ内への充填に先立って、当該金属ナトリウムを密閉した溶融タンクに収容し、当該溶融タンク中で、減圧下、加熱することにより、前記金属ナトリウム中の前記有機溶媒を気化させ除去し、高純度金属ナトリウムとする。これにより、従来のように、原料となる金属ナトリウムの表面状態を個別に検査する必要がなくなって操作性が向上するとともに、ひび割れを削り取ることによる金属ナトリウムの歩留りの低下を防止できる。
【発明の効果】
【００３２】
第１発明では、溶融金属ナトリウムを、指向性固化を生じさせるようにシリンダに注入し、実質的に均一な組織を有する一定量の棒状の金属ナトリウムを生成させ、この固化した棒状金属ナトリウムを、細径のノズル状ダイスを通して、確実かつ円滑にエンジンバルブの中空部に挿入し切断し封入する。これにより、一定量の金属ナトリウムを、複数のエンジンバルブに好ましくは連続的に挿入し切断し封入できる。第２発明では、第１発明に先立って、金属ナトリウムの精製を行い、前記エンジンバルブに、更に高純度である金属ナトリウムを挿入し切断し封入できる。
【図面の簡単な説明】
【００３３】
【図１】本発明の実施形態である金属ナトリウムの精製及び挿入し切断し封入システムを示す全体構成図である。
【図２】図１の全体構成図中の溶融タンクの変形例を示す縦断面図である。
【図３】図１の全体構成図中の挿入し切断し封入装置の変形例を示す平面図である。
【図４】図１の全体構成図中のシリンダに注入用ノズル状ダイスを装着した例を示す縦断図である。
【発明を実施するための形態】
【００３４】
次に、本発明の実施の形態を添付図面に基づいて説明するが、本発明はこれらに限定されるものではない。
【００３５】
本実施形態は、金属ナトリウムの挿入し切断し封入に加えて、当該封入に先立って未精製金属ナトリウムの精製も行う一連のシステムを例示するが、金属ナトリウムの封入用のみとして実施することも可能である。この金属ナトリウム精製及び封入システム１０は、図１に示すように、主として、溶融タンク１２、溶解容器１４、貯留タンク１６、コールドトラップ１８及び充填装置２０から構成されている。
【００３６】
前記溶融タンク１２は、有底円筒状の容器で、その上部側面に減圧吸引管２２が、その下部側面に精製金属ナトリウム取出管２４とバルブ７０がそれぞれ接続されている。前記減圧吸引管２２は、流動パラフィン等の有機溶媒２８が満たされた前記溶剤トラップ１４に接続されてその先端が有機溶媒２８中に達している。この溶剤トラップ１４内部は、減圧ポンプ（図示略）により減圧に維持できるようにしている。また前記ナトリウム取出管２４は、前記貯留タンク１６に接続されている。
【００３７】
前記溶融タンク１２の、減圧吸引管２２より下方の側面全体及び底面にはヒータ３０が設置され、かつ当該溶融タンク１２の上部開口には、不活性ガス供給管３２が接続された蓋体３３を固着して、溶融タンク１２内を密閉する。
【００３８】
前記貯留タンク１６は、溶融タンク１２で精製されかつナトリウム取出管２４を通して供給された精製金属ナトリウムを一時的に貯留するための密閉タンクで、当該タンク１６には、前記ナトリウム取出管２４に加えて、精製ナトリウム循環ライン３４の送液パイプ３６と戻りパイプ３８が接続されている。循環ポンプ４０が接続された送液パイプ３６の他端側は、二股に分岐し、この二股部の一方は、前記戻りパイプ３８の他端側を構成し、第１電磁弁４２及びコールドトラップ１８を介して、前記貯留タンク１６に接続されている。
【００３９】
前記二股部の他方は、充填装置用供給パイプ４６を構成し、この供給パイプ４６は、第２電磁弁４８を介して、定量供給器４９に接続されている。この定量供給器４９の天板５０下面には、長さの異なる、図示の例では５本の液面検知センサＳ１〜Ｓ５が電気的に接続され、隣接するセンサの上下長の差は全て同じ長さ“ｄ”となっている。前記定量供給器４９の底板５１には、定量供給弁５２を有する供給管５３が接続され、この供給管５３は前記充填装置２０に達し、その先端には、ナトリウム滴下用ノズル５４が装着されている。この充填装置２０内には、その内周面に接触するようにドーナツ状支持部材５５が接続され、前記ノズル５４の直下に位置する、前記支持部材５５の中央の開口には、下端に円盤状の着脱自在とされたキャップ材５６が止着された、フランジ付きの円筒状のシリンダ５７のフランジ５８が係合されて、当該シリンダ５７が充填装置２０内に装着されている。
【００４０】
次にこのような構成から成る本実施形態の金属ナトリウムの精製及び充填システムの機能に関して説明する。
【００４１】
図１の溶剤トラップ１４に適量の流動パラフィンを入れ、溶融タンク１２の蓋体３３を取り外して、流動パラフィンに浸漬保存されていた、バルク状の未精製金属ナトリウムの前記流動パラフィンを布で拭き取った後、当該金属ナトリウムを、前記溶融タンク１２内に入れて、蓋体３３を再度固着する。次に前記不活性ガス供給管３２からアルゴンや窒素などの不活性ガスを供給して、溶融タンク１２内を不活性ガス雰囲気として、水分や酸素を十分に遮断する。
【００４２】
その後、前述の減圧ポンプ（図示略）を作動させると、前記溶剤トラップ１４内及び前記溶融タンク１２内が減圧状態になり、前記ヒータ３０に通電して、溶融タンク１２内のバルク状の金属ナトリウムを加熱すると、前記バルク状の金属ナトリウム表面に付着している流動パラフィンが気化して、溶剤トラップ１４に導かれ、当該溶剤トラップ１４内の流動パラフィン２８に吸収されて、金属ナトリウムの精製が完了する。
【００４３】
市販の金属ナトリウムは、流動パラフィン等の有機溶媒に保存しても、若干の水分や酸素と接触して、その表面が酸化されて酸化ナトリウムに変化することは避けられない。更に本実施形態の基づく精製操作も、実質的に水分や酸素を含まない不活性ガス雰囲気中で行われるが、同様に表面が酸化して酸化ナトリウムが生成することは回避できない。酸化ナトリウムはポーラスな酸化物になるので嵩比重が金属ナトリウムより小さく、従って図１に示すように、溶解タンク１２内の金属ナトリウムが完全に溶融すると、溶融金属ナトリウム６０の表面に浮き上がり、酸化ナトリウム層６２を形成する。
【００４４】
この酸化ナトリウム層６２が溶融金属ナトリウム６０の表面に存在すると、溶融ナトリウム６０が溶融タンク１２内の気化雰囲気に接触できず、溶融金属ナトリウム６０中の流動パラフィンが気化できず、溶融金属ナトリウム６０から逃げることができないため、金属ナトリウムの精製が進行しないことになる。このような事態を回避するためには、蓋体３３を脱着させて、溶融金属ナトリウム６０表面の酸化ナトリウム層６２を、人力で又は機械的に掬い取るか、例えば図２に示すように、攪拌子を使用して強制的な流れを形成して、酸化ナトリウム層６２の少なくとも一部を破壊すれば良い。
【００４５】
図２は、図１の全体構成図中の溶融タンクの変形例を示す縦断面図であり、図１と同じ部材には、同一符号を付して説明を省略する。つまり、図２に示すように、溶融タンク１２下部のヒータ３０に接触するようにモータ６４を設置し、かつ前記溶融タンク１２内には攪拌子６６をセットして、加熱及び減圧時に、モータ６４に通電すると、前記攪拌子６６が溶融金属ナトリウム６０中で回転して、溶融金属ナトリウム６０中に渦巻き流６８を生成させる。この渦巻き流６８により、溶融金属ナトリウム６０表面全体を覆っている酸化ナトリウム層６２の少なくとも一部が破壊されて、溶融金属ナトリウム６０が溶融タンク１２内の気化雰囲気と接触して、酸化ナトリウム層６２の存在にもかかわらず、流動パラフィンの気化による除去を達成できる。
【００４６】
図１の溶融タンク１２から、バルブ８２を開けて精製金属ナトリウム取出管２４を通して貯留タンク１６に供給された精製金属ナトリウムは、この貯留タンク１６に一時的に貯留される。当該貯留タンク１６内の精製金属ナトリウムは、循環ポンプ４０により、送液パイプ３６から循環ライン３４へ供給される。通常の状態では第１電磁バルブ４２を開、第２電磁バルブ４８を閉とする。この状態で循環ライン３４へ供給された溶融金属ナトリウムは、第１電磁バルブ４２からコールドトラップ１８に供給され、このコールドトラップ１８で、主にナトリウムの金属酸化物等の不純物を濾過等により分離されて、濾過された金属ナトリウムが戻りパイプ３８から前記貯留タンク１６に戻される。貯留タンク１６内の溶融金属ナトリウムは前記循環ライン３４を１回又は複数回循環することにより、更に純度が向上する。
【００４７】
この貯留タンク１６内の精製金属ナトリウムをシリンダ５７内に充填する必要が生じた際には、前記第１電磁弁４２を閉に、第２電磁バルブ４８を開とする。これにより、精製金属ナトリウムは、送液パイプ３６から充填装置用供給パイプ４６を経て定量供給器４９へ供給される。定量供給器４９内に溶融金属ナトリウムが供給されると、当該定量供給器４９内の溶融金属ナトリウムの液面が徐々に上昇する。この溶融金属ナトリウムの液面が、上下長の最も短い第１液面検知センサＳ１の下端に接触すると、その検出信号が、前記定量供給弁５２に及び第２電磁バルブ４８に伝達されて、定量供給弁５２を開にするとともに、第２電磁バルブ４８を閉にする。これにより、定量供給器４９内に溶融金属ナトリウムの供給が停止され、かつ定量供給器４９中の溶融金属ナトリウムが、供給管５３を通して前記充填装置２０内に供給され、ナトリウム滴下用ノズル５４から、例えば滴下状態でシリンダ５７内に供給される。この操作は、通常溶融金属ナトリウムの自重により実施できるが、前記定量供給器４９に若干の正圧を掛けるか、前記充填装置２０内に若干の負圧を掛けながら行っても良い。
【００４８】
前記定量供給器４９内の溶融金属ナトリウムの液面が低下して第２の液面検知センサＳ２の下端に達すると、これをこの第２センサＳ２が検知して、前記定量供給弁５２を閉じて、金属ナトリウムの供給を停止する。これにより前記定量供給器４９の上下長“ｄ”に相当する所定量の溶融金属ナトリウムが前記シリンダ５７内に充填される。この際、注入速度、ナトリウム注入用ノズル５４内の金属ナトリウムの温度、シリンダ５７に供給される精製金属ナトリウムの量（シリンダ内に生成する金属ナトリウム円柱状体の直径）を適宜設定することと、シリンダ５７内への注入条件を前記指向性固化条件で運転することにより指向性固化した空隙のない均一な精製金属ナトリウム成形体を提供できる。
【００４９】
その後、所定量の金属ナトリウムが充填された前記シリンダ５７を、前記充填装置２０から取り外し、次に金属ナトリウムを充填する第２のシリンダと交換する。そして前記定量供給弁５２を再度開いて、定量供給器４９内の溶融金属ナトリウムを前記第２のシリンダに充填し、前記金属ナトリウムの液面が第３の液面検知センサＳ３の下端に接触したことを検知して前記定量供給弁５２を再度閉じる。これにより、前回と同様に前記定量供給器４９の上下長“ｄ”に相当する所定量の溶融金属ナトリウムが前記第２のシリンダ内に充填される。これらの操作を所定回繰り返すことにより、所定の複数のシリンダに一定量の金属ナトリウムを充填できる。
【００５０】
本実施形態では、溶融タンクで流動パラフィン等の有機溶媒の除去を、コールドトラップ１８で主として金属ナトリウム酸化物等の除去をそれぞれ意図している。従って、有機溶媒のみの除去を意図し、前記金属ナトリウム酸化物等の除去が不要な場合には、前記コールドトラップ１８及びそれに付帯する設備は不要である。
【００５１】
図３は、前記の全体構成図中の充填装置の変形例を示す平面図である。図中、充填装置２０ａは、フランジ７０付きの大径の円筒形容器であり、矢示方向に回転可能にされている。この充填装置２０ａの上部開口７２には、等間隔に計８個のシリンダ取付け孔７４が形成されたシリンダ取付け用蓋体７５が嵌め込まれ、前記各シリンダ取付け孔７４のそれぞれには、図１と同一構成の計８個のシリンダ５７がそれぞれ係合されている。この８個のシリンダ５７の１個の上方には、図１と同じナトリウム注入（滴下）用ノズル５４が位置している。
【００５２】
図３の状態で、ナトリウム注入（滴下）用ノズル５４から所定量の溶融金属ナトリウムを、シリンダ５７内に注入（滴下）する。これにより、図１の場合と同様にしてシリンダ５７内に指向性固化により一定量の金属ナトリウムが充填される。これにより第１のシリンダ５７内への固化した金属ナトリウムの定量充填が完了する。
【００５３】
次いで、前記充填装置２０ａを、矢示方向に円周の８分の１回転させると、前記ノズル５４の下方には、前記第１のシリンダ５７に隣接する第２のシリンダ５７が位置する。この第２のシリンダ５７にも第１のシリンダ５７と同様にして溶融金属ナトリウムを充填し、この操作を計８回繰り返すと、前記充填装置２０ａの計８個のシリンダ５７全部に、金属ナトリウムを充填することができる。
【００５４】
金属ナトリウムが充填された図１のシリンダ５７は、続けて、好ましくは不活性ガス雰囲気を維持したまま、キャップ材５６を取外すと、前記シリンダ５７内の金属ナトリウム成形体６９は固化したまま維持され、図４に示すように、前記キャップ材に代えて、先細状の押し出し用ノズル状ダイス７８を装着する。次いで、このノズル状ダイス７８先端の下方に、中空エンジンバルブ７６の軸側中空部７７を上方に向けて開放した状態で位置させる。この軸側中空部７７の内径は、前記ノズル状ダイス７８の先端部の内径より大きくなるよう、前記ノズル状ダイス７８を設計してある。
【００５５】
前記シリンダ５７内にピストン（図示略）を挿入して下方に押圧すると、比較的大径の金属ナトリウム成形体６９は、前記ノズル状ダイス７８内に進入し、当該ノズル状ダイス７８先端部で、前記エンジンバルブ７６の軸側中空部７７の内径より細い線状又はワイヤ状に縮径されて、前記軸側中空部７７内に導かれて当該中空部７７に挿入し、図示なし切断機により切断し、封入されて、冷却用金属ナトリウム８２として機能する。この軸側中空部７７内への導入の際に、金属ナトリウムは前記軸側中空部７７の内径より細く成形され、かつ均一組織を有するため、円滑にノズル状ダイス７８を通過して容易に軸側中空部７７に進入できる。
【実施例】
【００５６】
以下、実施例に基づいて本発明を説明するが、本発明は当該実施例に限定されるものではない。【００５７】
（実施例１）
直径２５０ｍｍ、高さ３７５ｍｍのステンレス製の有底円筒状の容器の上部側面に減圧吸引管を、下部側面に精製金属ナトリウム取出管とバルブ８２をそれぞれ接続して、金属ナトリウム精製用の溶融タンクを構成した。前記減圧吸引管の他端側には、流動パラフィンを満たした溶剤トラップ（パラフィントラップ）を接続した。金属ナトリウム取出管の他端側は、精製金属ナトリウムの貯留タンクに接続した。更に、前記溶融タンクの底面及び前記不活性ガス供給管より下方の当該溶融タンクの側面にヒータを設置した。【００５８】
次いで、流動パラフィンに浸漬した未精製金属ナトリウムを購入し、保存容器から取り出した後、この未精製金属ナトリウムを、前記溶融タンクの上部開口から当該溶融タンクに入れ、その後、不活性ガス供給管を接続した、前記溶融タンクの円形の上部開口を閉塞するための蓋体を締着して、前記溶融タンク内を密閉し、前記不活性ガス供給管から容器内にアルゴンガスを供給して、容器内をアルゴンガスで置換した。【００５９】
前記溶剤トラップに接続した減圧ポンプ及び前記ヒータを作動させて、前記溶融タンク内を約−５０ｋＰａまで減圧しかつ溶融タンクの壁温を約２００℃に維持し、この状態を５分間維持した。【００６０】
内径３０ｍｍ、長さ３００ｍｍのステンレス製の円筒体を準備し、この円筒体の底面開口を円盤状のキャップ材で閉塞して、シリンダとした。前記溶融タンク内の金属ナトリウムを、その先端にナトリウム注入用ノズルを装着した充填装置用供給パイプを通して、前記シリンダ内に注入により供給した。前記ナトリウム注入用ノズルの周囲にはヒータを設置して、前記ノズルの外壁を加熱できるようにし、かつ前記充填装置用供給パイプの内圧を増減して注入速度を調節できるようにした。【００６１】
前記ヒータを加熱して、前記ノズル外壁を約２００℃に加熱するとともに、溶融金属ナトリウムの注入速度を約２００ｇ／分に設定した。約１分後に前記シリンダが金属ナトリウムで満たされたので、注入を停止し、放冷した後、シリンダから固化した金属ナトリウムを取出し、ナイフを使用して水平方向に切断し切断面を目視で観察したところ、前記金属ナトリウムは全体に均一で、空隙は一切見られなかった。【００６２】
（実施例２）
シリンダの内径を４０ｍｍとしたこと以外は、実施例１と同様の条件で、実施例１で溶融タンク内に精製した金属ナトリウムを、前記シリンダに充填した。前記シリンダを金属ナトリウムで満たして、注入を停止し、放冷した後、シリンダから固化した金属ナトリウムを取出し、ナイフを使用して水平方向に切断し切断面を目視で観察したところ、前記金属ナトリウムは全体に均一で、空隙は一切見られなかった。【００６３】
（実施例３）
シリンダの内径を５０ｍｍとしたこと以外は、実施例２と同様の条件で、実験を行った。固化した金属ナトリウムの水平方向切断面を目視で観察したところ、円形断面の中央部の約１０ｍｍ径の円形部に直径約１ｍｍの微小な空隙が観察された。【００６４】
（実施例４）
シリンダの内径を６０ｍｍとしたこと以外は、実施例２と同様の条件で、実験を行った。固化した金属ナトリウムの水平方向切断面を目視で観察したところ、円形断面の中央部の約２０ｍｍ径の円形部に直径約数ｍｍの比較的大きな空隙が観察された。【００６５】
（実施例５）
注入速度を実施例２より速い３００ｇ／分としたこと以外は、実施例２と同じ条件でシリンダへの金属ナトリウムの充填を行い、その後、固化した金属ナトリウムの水平方向切断面を目視で観察したところ、前記金属ナトリウムは全体に均一で、空隙は一切見られなかった。【００６６】
（実施例６）
注入速度を実施例５より速い３５０ｇ／分としたこと以外は、実施例２と同じ条件でシリンダへの金属ナトリウムの充填を行い、その後、固化した金属ナトリウムの水平方向切断面を目視で観察したところ、全体に濃淡があり、均一性は損なわれていた。
【符号の説明】
【００６７】
１０  金属ナトリウム精製及び充填システム
１２  溶融タンク
１４  溶剤トラップ（パラフィントラップ）
１６  貯留タンク
１８  コールドトラップ
２０、２０ａ  充填装置
２２  減圧吸引管
２４  精製金属ナトリウム取出管
２８  有機溶媒
３０  ヒータ
３４  精製ナトリウム循環ライン
４６  充填装置用供給パイプ
４９  定量供給器
５４  ナトリウム滴下用ノズル
５７  シリンダ
６０  溶融金属ナトリウム
６２  酸化ナトリウム層
６４  モータ
６６  攪拌子
６９  金属ナトリウム成形体
７６  エンジンバルブ
７７  軸側中空部
７８  ノズル状ダイス
８０  冷却用金属ナトリウム
Ｓ１〜Ｓ５  液面検知センサ
【図１】
2017130376.tif 000003
【図２】
2017130376.tif 000004
【図３】
2017130376.tif 000005
【図４】
2017130376.tif 000006
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
中空エンジンバルブの中空部に金属ナトリウムを充填する方法において、
溶融金属ナトリウムを、前記エンジンバルブの中空部の内径より大径であるシリンダ内に指向性固化条件で、液滴凝固速度より若干早い不連続ができない形態で注入し、当該シリンダ内に実質的に均一な組織を有する棒状の金属ナトリウムを生成させ、
この棒状金属ナトリウムの均一組織を維持しながら、当該金属ナトリウムを、細径のノズル状ダイスを通して、前記エンジンバルブの中空部に挿入し切断し封入することを特徴とする金属ナトリウムの充填方法。
【請求項２】
溶融金属ナトリウムのシリンダ内への注入を、シリンダ内の金属ナトリウムの界面を半固化状態に維持しながら行うようにした請求項１に記載の金属ナトリウムの充填方法。
【請求項３】
溶融金属ナトリウムを、滴下によりシリンダ内に注入するようにした請求項１又は２に記載の金属ナトリウムの充填方法。
【請求項４】
前記シリンダの内径が、２０ｍｍ〜５０ｍｍであり、当該シリンダに、温度１８０℃〜２５０℃の溶融金属ナトリウムを１５０ｇ／分〜３００ｇ／分の速度で注入するようにした請求項１から３までのいずれか１項に記載の金属ナトリウムの充填方法。
【請求項５】
有機溶媒を含有する金属ナトリウムを精製し、精製した金属ナトリウムを中空エンジンバルブの中空部に充填する方法において、
当該金属ナトリウムを密閉した溶融タンクに収容し、減圧下、当該溶融タンクを加熱することにより、前記金属ナトリウムに付着した前記有機溶媒を気化させ除去し、
当該溶融金属ナトリウムを、前記エンジンバルブの中空部の内径より大径であるシリンダ内に指向性固化条件で、液滴凝固速度より若干早い不連続ができない形態で注入して、当該シリンダ内に均一組織を有する棒状の金属ナトリウムを生成させ、
この棒状金属ナトリウムの均一組織を維持しながら、当該金属ナトリウムを、細径のノズル状ダイスを通して、前記エンジンバルブの中空部に挿入し切断し封入することを特徴とする金属ナトリウムの精製及び充填方法。
【国際調査報告】
2017130376.tif 000007
2017130376.tif 000008
2017130376.tif 000009
2017130376.tif 000010